МОДИФИЦИРОВАННАЯ ДРЕВЕСИНА И СПОСОБ ЕЕ ИЗГОТОВЛЕНИЯ

1. Способ модификации древесного образца, включающий в себя следующие стадии:
а. погружение древесного образца в импрегнирующий раствор в емкости, содержащий полимеризуемые низкомолекулярные фурановые производные, причем указанный импрегнирующий раствор не разбавляют водой;
b. создание в емкости давления от 5 до 29 бар в течение от 30 до 120 мин;
с. воздействие на древесный образец вакуумом от 0,01 до 0,5 бар в течение от 60 до 600 мин, при котором поглощение импрегнирующего раствора приводит к достижению прироста массы образца до 30-80 мас.%, и
d. полимеризация импрегнирующего раствора.
2. Способ по п.1, отличающийся тем, что древесный образец перед погружением древесины в импрегнирующий раствор подвергают воздействию сжатого воздуха при давлении от 2 до 6 бар в течение от 10 до 30 мин.
3. Способ по п.1 или 2, отличающийся тем, что полимеризуемые низкомолекулярные фурановые производные выбирают из фурфурола, фурфурилового спирта, бисгидроксиметилфурана или их комбинаций.
4. Способ по п.3, отличающийся тем, что в емкости создают давление от 10 до 29 бар в течение от 30 до 60 мин.
5. Способ по п.1, отличающийся тем, что продолжительность приложения вакуума составляет от 4 до 6 ч, а прирост массы образца составляет менее 71 мас.%.
6. Способ по п.1, отличающийся тем, что образец является доской.
7. Древесный продукт, получаемый способом по п.1.
8. Древесный продукт, получаемый способом по п.2.
9. Древесный продукт, получаемый способом по п.3.
10. Способ регулирования поглощения импрегнирующего раствора при импрегнировании древесного образца, включающий в себя импрегнирование древесного образца импрегнирующим раствором, не разбавленного разбавителем, где древесный образец импрегнируют под давлением от 5 до 29 бар в течение от 30 до 120 мин и затем подвергают воздействию вакуума от 0,01 до 0,5 бар в течение от 60 до 600 мин таким образом, что поглощение импрегнирующего раствора составляет от 117 кг на кубический метр до 497 кг на кубический метр.
11. Способ по п.10, отличающийся тем, что импрегнирующий раствор содержит низкомолекулярное производное фурана.
12. Способ по п.11, отличающийся тем, что воздействие вакуума составляет по меньшей мере 4 ч.